СПОСОБ ПОЛУЧЕНИЯ НАНОСТРУКТУРИРОВАННОЙ РЕАКЦИОННОЙ ФОЛЬГИ
METHOD FOR OBTAINING NANOSTRUCTURED REACTION FOIL

Изобретение относится к области получения изделий из металлических порошков, в частности к технологии получения многослойных энерговыделяющих наноструктурированных пленок (фольг). Многослойные системы, состоящие из чередующихся слоев металлов, при уменьшении их толщины до нанометров приобретают высокую реакционную способность. Благодаря таким уникальным свойствам, как относительно низкая температура инициирования, высокая скорость реакции и реакционного тепловыделения, они нашли применение для соединения (пайки и сварки) разнообразных материалов, включая металлические сплавы, керамику, аморфные материалы и чувствительные к нагреву компоненты микроэлектронных устройств.
Известен метод синтеза твердых керамических материалов, таких как карбиды, бориды и алюминиды, в частности, в виде покрытия, наносимого на другой материал, с целью увеличения его износостойкости. Метод включает в себя напыления чередующихся слоев активных металлов со слоями углерода, бора или алюминия и последующей реакции многослойной структуры для получения плотных кристаллических керамик. Материал может быть нанесен на подложку или получен в виде фольги.
Недостатком данного метода является малая производительность и высокая стоимость полученных фольг. Кроме того, использование методов вакуумного осаждения накладывает ограничения на возможность получения фольг различного состава.
Прототипом предложенного изобретения является способ получения реакционного композиционного материала (US 2009/0178741 A1, опубл. 16.07.2009), в котором исходные материалы в виде порошков и/или фольг подвергаются серии механических деформаций. Во время первого шага сборка, состоящая из реакционных слоев и/или частиц, пластически деформируется до уменьшения поперечного сечения вдвое или больше. Затем уже деформированные слои складываются в новую сборку и повторно деформируются. Количество шагов сборки и деформации повторяется достаточное количество раз для того, чтобы получившийся материал был слоевым и имел относительно равномерную скорость реакции. Конечным продуктом является локально слоевой композиционный реакционный материал.
Недостатком данного метода получения является сложность в совместном деформировании металлов с сильно различающимися механическими свойствами (пределом текучести, модулем упругости, коэффициентом Пуассона), что ограничивает выбор исходных материалов.
В предложенном изобретении достигаются следующие технические результаты:
- получение реакционных фольг в широком диапазоне составов;
- получение реакционных фольг с заданным запасом энергии;
- получение реакционных фольг с высокими механическими свойствами;
- снижение трудоемкости и энергоемкости способа получения реакционных фольг.
Способ получения наноструктурированных реакционных фольг состоит из трех основных операций, которые можно рассмотреть на примере системы Ni-Al.
Сначала исходную смесь порошков никеля и алюминия при молярном отношении реагентов, равном например 1:1, подвергают высокоэнергетической механической обработке в высокоскоростной планетарно-шаровой мельнице в течение 4-5 минут в атмосфере инертного газа при давлении 1-5 атм. Отношение массы шаров к массе исходной смеси при обработке в высокоскоростной планетарно-шаровой мельнице составляет (5-40):1, диаметр шаров равен 2-8 мм, частота вращения барабанов мельницы равна 1800-2500 об/мин.
На первом этапе, полученные таким методом композиционные наноструктурированные частицы Ni/Al подвергают холодной прокатке. Данный процесс позволяет придать реакционному порошку форму ленты.
На втором этапе, полученную формованную среду реагентов подвергают плакирующей прокатке между слоями пластичного металла (например, алюминия) с обжатием реакционной смеси от 30 до 60%.
Таким образом, полученная наноструктурированная фольга содержат плакирующие наружные слои пластичного металла (в данном примере алюминия) и внутренние беспористый никель/алюминиевый реакционный с размером реагентов от 10 до 100 нм.
В общем случае в качестве наноструктурной реакционной среды могут выступать нанопорошки IV-VI, VIII групп Периодической системы химических элементов или смеси этих порошков, а также их окислы и их смеси. Кроме того, как показано в примере, в качестве наноструктурной реакционной среды могут быть использованы механоактивированные наноструктурированные композиционные частицы, состоящие из металлов, выбранных из II-IV, VIII групп Периодической системы химических элементов и/или смеси порошков, по крайней мере, одного металла, выбранного из III-IV групп Периодической системы химических элементов, и по крайней мере, одного неметалла, выбранного из группы элементов, включающей бор, углерод, кремний.
В качестве пластичных слоев металла, используемых для плакирования формованной среды и обеспечивающих необходимые механические свойства, могут выступать фольги металлов I-VI, VIII групп Периодической системы химических элементов. Выбор плакирующего слоя осуществляется исходя из условия возможности взаимодействия с реакционной средой.
В Таблице 1 приведены примеры систем, которые могут быть использованы в качестве реакционных сред и плакирующих слоев для получения наноструктурированных фольг.
Таблица 1
Примеры систем, используемых для получения наноструктурированных фольг
ПлакирующийслойФормованная средареагентов
Активный плакирующий слой (обеспечение механических свойств, участие в реакции)
Пассивный плакирующий слой (обеспечение механических свойств)
1) Нанопорошок оксидов металлов (например: Fe<sub>2</sub>O<sub>3</sub>, MoO<sub>3</sub>)
Al
-
2) Смесь нанопорошков металлов (например: Zr+C)
Ti
Pt
3) Механоактивированные наноструктурированные реакционные среды (Al/Ni; Ti/C; Ti/Si)
Al
Cu
Преимуществами способа по заявленному изобретению является возможность получения наноструктурированных реакционных фольг с высокими механическими свойствами, а также контролируемой величиной и скоростью тепловыделения при горении.